(57)【特許請求の範囲】
【請求項１】
架橋可能なポリマーを含有するポリマーエマルジョンと結合された不織布を形成する方法において、
ポリ（ビニルアルコール）の存在下、架橋可能なポリマーを含有するポリマーエマルジョンを生成させ、該ポリマーエマルジョンをポリアルデヒドおよびポリアジリジン化合物と合わせて、架橋可能なポリマー、ポリアルデヒドおよびポリアジリジン化合物を含有するポリマーエマルジョンを不織布に塗り、水を除去し、そして架橋可能なポリマーを架橋することからなり、
該架橋可能なポリマーが、以下のモノマーの重合した単位を含有し、かつ以下の重量百分率で重合され、
モノマー  重量％
ビニルアセテート                              ０〜９０
（メタ）アクリル酸                            １〜１０
ポリ（ビニルアルコール）                      ２〜１２
Ｃ1〜Ｃ8アルキル（メタ）アクリルエステル      ０〜９０
エチレン                                      ０〜５０
そしてモノマーの百分率の合計が１００％であり、
さらに、前記ポリマーエマルジョンを生成させることによりヒドロキシル官能基がポリヒドロキシ部分としてポリ（ビニルアルコール）から前記架橋可能なポリマーに含められ、またこれに加えて側鎖カルボン酸官能基が（メタ）アクリル酸から前記架橋可能なポリマーに含められ、前記ヒドロキシル官能基が前記ポリアルデヒドと反応し、その際アルデヒド官能基の１つがポリヒドロキシ部分の隣接する２個のヒドロキシル基と反応し、他のアルデヒド官能基が他のポリヒドロキシ部分の２個の隣接するヒドロキシル基と反応し、そして前記側鎖カルボン酸官能基が前記ポリアジリジン化合物と反応することにより架橋が達成されることを特徴とする前記方法。
【請求項２】
ポリアルデヒドがジアルデヒドである請求項１に記載の方法。
【請求項３】
架橋可能なポリマー中にポリ（ビニルアルコール）が架橋可能なポリマーの２〜１２重量％の量で存在する請求項１に記載の方法。
【請求項４】
ポリ（ビニルアルコール）が８６〜９６.５モル％の加水分解百分率を有する請求項３に記載の方法。
【請求項５】
ジアルデヒドがグリオキサールまたはグルタルアルデヒドである請求項２に記載の方法。
【請求項６】
架橋可能なポリマー中のヒドロキシル官能基に基づき２５〜１２５モル％の量でジアルデヒドが用いられる請求項２に記載の方法。
【請求項７】
ポリアジリジン化合物が、Ｎ−アミノエチル−Ｎ−アジリジルエチルアミン、Ｎ,Ｎ−ビス−２−アミノプロピル−Ｎ−アジリジルエチルアミン、Ｎ−３,６,９−トリアザノニルアジリジン、アルコキシル化ポリオールのジアクリレートおよびトリアクリレートのビスアジリジンおよびトリアジリジン、グリセリンとプロピレンオキサイドとの付加物のトリアクリレートのトリスアジリジン、トリメチロールプロパンとエチレンオキサイドとの付加物のトリアクリレートのトリスアジリジン、およびペンタエリスリトールとプロピレンオキサイドとの付加物のトリアクリレートのトリスアジリジンからなる群から選択される請求項１に記載の方法。
【請求項８】
ポリマーの数平均分子量が７５００〜２０,０００である請求項１に記載の方法。
【請求項９】
不織布がセルロースウェブである請求項１に記載の方法。
【請求項１０】
不織布が合成繊維をベースとするウェブであるか、またはセルロース繊維と合成繊維とからなるウェブである請求項１に記載の方法。
【請求項１１】
不織布がポリエチレンテレフタレート繊維、ポリプロピレン繊維、ナイロン繊維またはグラスファイバーの繊維を包含する請求項１に記載の方法。
【請求項１２】
不織布がセルロース繊維とポリエチレンテレフタレート繊維、ポリプロピレン繊維、ナイロン繊維またはグラスファイバーとの配合物である請求項１に記載の方法。
【発明の詳細な説明】
【０００１】
【発明の背景】
耐水性または耐溶媒性のようないくつかの所望の特性を有する不織物品、特に紙タオルのようなセルロースウェブを提供するために、エマルジョンポリマーの硬化を実施するための架橋系が使用される。今日使用されるエマルジョンポリマーのための架橋系のほとんどは、相当程度に硬化された系の生成を確実にするために１００℃を越える温度を必要とする。多くの応用のとって高温が許容されるが、ある種の基質が不適当であり、操作が困難であるので、また最後に、このような温度は大きなエネルギー費用のため経済的困難を意味するので、これは他の応用では許容できないであろう。
【０００２】
周囲条件での多くの架橋技術が、不織布物品のために研究されておりまたいくつかの応用の狭間で用いられる。しかしながら、いずれもが、おそらく、費用、非効率な硬化またはいくつかの化学的不適合性のため広く用いられてはいない。これらの系にはアセトアセトキシエチルメタクリレート（ＡＡＥＭ）を含み多−第１級アミン官能基を有するポリマーの架橋が含まれる。この組み合わせは極めて短い可使時間を有し、このために、なんらかのブロック剤を添加することなしには１成分系（one part system）に対して不適当になる。ブロック剤の使用には、反応体を活性化する温度またはｐＨの変化のいずれかが典型的に必要であり、このことが、多くの応用に対するブロック剤の適用性を低下させる。
【０００３】
グリシジルメタクリレートおよびアリルグリシジルエーテルのようなエポキシ官能性コモノマーが評価されているが、エポキシ基は、乳化重合で実用される水中での加水分解に容易に付される。
【０００４】
以下の特許はポリマーエマルジョンの架橋のための架橋化学の代表例である。
ＵＳ５,５３４,３１０には風化された基質上の接着剤耐久性コーティングを改善するための方法が開示されている。耐久性コーティングはメチルメタクリレート、エチルアクリレート、ブチルアクリレート、２−エチルヘキシルアクリレートなどのようなアクリルエステルおよびメタクリルエステルのビニルモノマーなどとの重合によって生成されるラテックスバインダーをベースとする。耐久性は、典型的にはアセトアセトキシエチルメタクリレート、アセトアセトキシエチルアクリレート（ＡＡＥＡ）、アリルアセトアセテートおよびビニルアセトアセテートのようなモノマーの重合によってポリマーにアセトアセテート官能基を含めることにより強化される。アセトアセテート官能基を含むラテックスのアンモニアまたはアミンとの反応によって接着性を改善するために、エナミン官能基がポリマー中に含められる。
【０００５】
ＵＳ４,６４５,７８９には、アクリル酸−アクリレートコポリマー、アクリル酸−アクリルアミド、コポリマー、アクリル酸とビニルアセテートのコポリマーなどをベースとするおむつおよび包帯で使用するために、高度に架橋された高分子電解質の使用が開示されている。好ましいアジリジンにはトリメチロールプロパントリプロピオネート、トリス（１−アジリジニル）ホスフィンオキサイド、およびトリス（１−アジリジニル）−ホスフィンサルファイドをベースとするトリアジリジンがある。
【０００６】
ＵＳ４,６０５,６９８には架橋的応用に多官能性のアジリジンを使用することが開示されている。ポリアジリジンの一種はエチレンイミンをアルコキシ化トリメチロールプロパンまたは他のポリオールのアクリレートとの反応に基づく。ビニルアセテート／カルボキシル化ウレタンおよびスチレン／アクリルは多官能性アジリジンによって架橋され低温架橋官能基を有するコーティングが生成されることが示される。
【０００７】
ＵＳ４,２７８,５７８には、カルボキシ官能性アクリルコポリマーをベースとするプラスチック基質のためのコーティング組成物が開示されており、これは約０.２〜３％の多官能性アジリジンによって架橋される。例には、Ｎ−アミノエチル−Ｎ−アジリジルエチルアミンがあり、最も好ましいアジリジンは１５６原子量単位の当量を有する三官能性アジリジンである。
【０００８】
ＵＳ３,８０６,４９８には、酸を末端とするポリマーのために（１−アジリジニル）アルキル硬化剤の使用が開示されている。末端遊離酸基を有する広範な種類のポリマーが、（１−アジリジニル）アルキル硬化剤の使用によって架橋可能であると述べられており、またこれらには、飽和および不飽和カルボン酸のエステルをアジリジニルアルコールと反応させることにより生成させるものがある。
【０００９】
ＵＳ６,１１７,４９２には、活性メチレン基のある部分を含む二元架橋性パッケージを利用するエマルジョンポリマーが開示されている。この基はジアルデヒドと反応可能であるが、他の官能基は、トリ−アジリジンとの反応が可能なカルボン酸である。活性メチレン基はアセトアセテートから誘導された。
【００１０】
【発明の要旨】
本発明は周囲条件下で完全硬化に到達することができる架橋可能なポリマーおよび複数の架橋剤からなる改良された架橋系に関する。一層特定的に、本発明は二様に架橋可能（dual crosslinkable）なポリマーエマルジョンによって接着された不織布に関し、この場合、ポリマーエマルジョンが不織布に施され、水が除去され、そして架橋可能なポリマーが引き続いて架橋される。この改良は、架橋可能なポリマーが側鎖カルボン酸官能基を有しまたポリ（ビニルアルコール）安定化官能基の存在で生成されるポリマーエマルジョンを利用し、架橋可能なポリマー中のヒドロキシル官能基を有効量のポリアルデヒドとの反応によって架橋させ、そして有効量のポリアジリジン化合物との反応によってカルボン酸官能基を架橋させることからなる。
【００１１】
ここに記載する二様の架橋剤系には数々の利点があり、これらには、
・試験条件、典型的には１５０°Fで２分間または２００°Fで９０秒間において＞９０％の全硬化率に達することができるポリマーを生成する能力；
・アミノプラスト技術を基礎におく、熱的に活性化された系によって現在達成されている目標性能に関する要求に到達するのに十分な硬化度を得る能力；および
・使用箇所での作業性が顕著な処方物を提供する能力
がある。
【００１２】
【発明の詳述】
周囲条件下で完全な硬化に達することができる架橋可能なポリマー系を含ませて不織布を製造するために本発明を実施する際、少なくとも１つが側鎖カルボキシル基を有するエチレン不飽和モノマーがポリ（ビニルアルコール）保護コロイドの存在で重合される。従って、得られるポリマーは架橋のために少なくとも２つのメカニズムを備えている。ヒドロキシ官能基の箇所の架橋は多官能性ヒドロキシル反応化合物つまり多官能性アルデヒドとの反応によって実施されまた酸の箇所の架橋は多官能性アジリジンとの反応によって実施される。
【００１３】
不織布はパルプのようなセルロースウェブまたはポリエステル（例えばポリエチレンテレフタレート）、ポリオレフィン（例えばポリプロピレン）、ポリアミド（例えばナイロン）およびグラスファイバーのような合成繊維をベースとするウェブであってよい。不織布基材は合成繊維の配合物または合成繊維とセルロース繊維のような非合成繊維との配合物であってもよい。
【００１４】
架橋可能な二様のエマルジョンポリマーを生成させるのに好適なポリ（ビニルアルコール）は重合されるモノマーの種類に関係する。ビニルアセテートが使用されるポリマー系では、約８５％およびそれ以上のモル加水分解値を有するポリ（ビニルアルコール）が使用される。完全に加水分解されたポリ（ビニルアルコール）が使用されてよいが、粘度および安定性に影響が及ぶ。
【００１５】
すべてのアクリルエマルジョンの製造は異なる問題をもたらす。界面活性剤、溶解化剤、およびミクロ流動化技術を用いないで、例えば４５重量％を越える固形物高含有のすべてのアクリルエマルジョンを製造する要点の１つは、数平均分子量が約５,０００〜１３,０００の範囲にあるとして、実質的に完全に加水分解されたポリ（ビニルアルコール）および部分的に加水分解された（＞８６％）ポリ（ビニルアルコール）からなる群から選択されるポリ（ビニルアルコール）を安定化剤として使用することにある。好ましい種類は少なくとも９６.５％のモル加水分解値を有するものである。つまりポリ（ビニルアセテート）中のアセテート基の９６.５％がヒドロキシル基に転化されている。９６.５％より少ないアセテート基がヒドロキシル基に転化されている、つまりポリビニルアセテートが完全に加水分解されていず、また分子量が約１３,０００を越える場合、固形物高含有のアクリルエマルジョン処方物がジャリジャリしてくる傾向がある。加水分解度が９６.５％より著しく低く減少するにつれ、ラテックスは不安定になるであろう。上記したように、第２の種類のポリ（ビニルアルコール）は、加水分解値が少なくとも８６％から完全加水分解でありまた数平均分子量が５,０００〜１３,０００であるポリ（ビニルアルコール）である。
【００１６】
完全に加水分解されたポリ（ビニルアルコール）の配合物を使用することができ、有利な結果が得られる。配合物の１つの種類は、８６〜９０％加水分解された低分子量（５,０００〜１３,０００）のポリ（ビニルアルコール）２０〜８０％、好ましくは５０〜７５％と、分子量がより大きい、例えば分子量２５,０００〜４５,０００のポリ（ビニルアルコール）２０〜８０％、好ましくは５０〜７５％とからなる。別な配合物は、完全に加水分解されたポリ（ビニルアルコール）と、エマルジョンを安定化するのにそれ自体では受け入れられることができないであろう部分的に加水分解されたポリ（ビニルアルコール）とからなってよい。換言すると、安定化性のポリ（ビニルアルコール）のすべてが完全に加水分解される必要はなく、加水分解度がより低い、例えば１５,０００を越える分子量での加水分解値が８５〜９０％である物質をいくらか含んでよい。加水分解度がより低い物質をいくらか使用する場合、すべてがアクリルのエマルジョンは安定性がより低くなるので、加水分解水準を綿密にモニターすべきである。このような加水分解度がより低いポリ（ビニルアルコール）を約０〜２５％使用することができるが、残りのポリ（ビニルアルコール）は、安定化剤の他の成分として、少なくとも９８％の加水分解値を有すべきである。完全に加水分解されたポリ（ビニルアルコール）に対する部分的に加水分解されたポリ（ビニルアルコール）の比は仕上げられたウェブの安定性に影響しないが、粘度および耐水性にも影響しない。
【００１７】
安定化剤として利用されるポリ（ビニルアルコール）の水準は、重合されるモノマー全体の重量に基づき約２〜１２％、好ましくは約３〜約８％である。
【００１８】
二様の架橋官能基を有するエマルジョンポリマーを生成する場合、ポリマー中のカルボン酸官能基に関する操作可能な水準はポリマーの全重量に基づきカルボキシル官能基１〜１０重量％（アクリル酸以外のモノマーの場合、カルボン酸官能基はアクリル酸の分子量に関連して測定される）である。カルボン酸を含むコモノマーを、好ましい百分率範囲である３〜６重量％ポリマー中に含めるのが好ましい。
【００１９】
重合して二様に架橋可能なポリマーエマルジョンを生成することができるエチレン不飽和モノマーには、アクリル酸およびメタクリル酸のＣ1〜Ｃ13のアルキルエステル、メチルメタクリレート、エチルアクリレート、ブチルアクリレート、ヘキシルアクリレート、２−エチルヘキシルアクリレート、イソオクチルアクリレート、イソデシルアクリレートを含めた（メタ）アクリル酸のＣ1〜Ｃ8アルキルエステル；ビニルアセテートおよびビニルプロピオネートのようなビニルエステル；ビニルクロライド、アクリロニトリル；エチレン、Ｃ1〜Ｃ13のアルカノール、好ましくはブタジエン、スチレンなどのような炭化水素；マレイン酸またはフマール酸と、ｎ−オクチルアルコール、ｉ−オクチルアルコール、ブチルアルコール、イソブチルアルコール、メチルアルコール、アミルアルコールのようなＣ8〜Ｃ13のアルカノールと反応させることにより生成される、マレイン酸またはフマール酸のモノエステルおよびジエステル（ジブチルマレエートが好ましい）；メチルビニルエーテル、エチルビニルエーテル、イソプロピルビニルエーテル、ｎ−プロピルビニルエーテル、第３−ブチルビニルエーテルならびにｎ−ブチルビニルエーテルおよびイソブチルビニルエーテルのようなＣ1〜Ｃ8のアルキルビニルエーテルがあり、またｎ−ブチルビニルエーテルおよびイソブチルビニルエーテルならびにビニルエステルもまた使用することができる。対応する単一のＣ8〜Ｃ13のネオ−酸またはその混合物に転化されているトリマーおよびテトラマーの単一のビニルエステルまたはその混合物からなるＣ8〜Ｃ13のネオ−酸のビニルエステルもまた重合されることができる。不織布に応用するために好ましいポリマー系はビニルアセテート／エチレンをベースとするが、ただしすべてがアクリルの系が使用されてよい。
【００２０】
ヒドロキシ官能性アクリレートを用いてヒドロキシル官能基をポリマーに含めることができる。ほんの一部分、例えば、重合された生成物を製造するのに使用されるモノマー全体に基づき例えば１０重量％より少ない部分がこの方法によって典型的に得られる。すでに述べたようにポリ（ビニルアルコール）の使用が好ましい。ヒドロキシ官能性モノマーにはヒドロキシプロピルアクリレートなどがある。
【００２１】
側鎖カルボキシル基を与えるために重合で用いられるカルボキシ官能性モノマーは、アルファ、ベータ−エチレン不飽和のＣ3〜Ｃ10、好ましくはＣ3〜Ｃ6カルボン酸である。特定的な例には、（メタ）アクリル酸、マレイン酸、クロトン酸、イタコン酸、カルボキシエチルアクリレートなどがある。あるいは別に、カルボキシ官能基への転化が可能なモノマーが使用できる。無水マレイン酸カルボキシル基を有するモノマーに転化できるモノマーである。しかしながら、好ましい酸はアクリル酸である。他と比べると周囲温度である温度で二様の架橋可能なポリマーを製造する際には、ポリマーはポリビニルアルコール（少なくとも８７％加水分解されている）の分子量に対して約２〜１２％、好ましくは３〜８％のヒドロキシル官能基を含むべきである。
【００２２】
ビニルアセテートをベースとするおよびアクリルをベースとする代表的な組成物を以下の表に示す。好ましいエマルジョンポリマーはビニルアセテートをベースとするものである。
【表１】
0003687903.tif 000002
【００２３】
ポリマーは約−５〜＋１０℃のＴｇおよび、典型的には７,５００〜２０,０００のＭｎを有する。
【００２４】
重合は熱開始剤によってまたは酸化還元系によって開始されることができる。約７０℃またはそれ以上の温度では熱開始剤が好ましくまた重合温度が約７０℃より低い場合、酸化還元系が好ましい。粘弾性は温度のわずかな変化によってまた開始剤の組成および濃度によって影響される。本方法で使用される熱開始剤の量はモノマー全体に基づき０.１〜３重量％、好ましくは０.５〜１.５重量％である。熱開始剤はエマルジョンポリマーで周知であり、またこれいは例えば過硫酸アンモニウム、硫酸過ナトリウムなどがある。酸化還元系中の酸化および還元剤の量は約０.１〜３重量％である。技術上知られた好適な任意の酸化還元系が使用できる。例えば還元剤は重亜硫酸塩、スルホキシレート、アスコルビン酸、エリトルビン酸などであってよい。酸化剤には重亜硫酸塩、アゾ化合物などが含まれるであろう。
【００２５】
反応時間は温度、触媒および所望の重合程度のような変化する他の因子に応じてやはり変化するであろう。０.５％より少ないビニルエステルが未反応にとどまるまで反応を継続するのが一般に好ましい。これらの状況の下では、重合を完全にするのに約６時間の反応時間が一般に十分であることが見いだされているが、２〜１０時間の範囲の反応時間が用いられ、また所望なら他の反応時間が用いられることができる。
【００２６】
ヒドロキシル官能基およびカルボキシル官能基を有するポリマーの架橋は、少なくとも２つの多官能性反応体、１つはヒドロキシル官能基と反応できるものそして他の１つはカルボキシル官能基と反応できるものとの反応によって達成される。多官能性成分の１つは、ポリアルデヒドおよび好ましくはジアルデヒドである。たの多官能性成分はポリアジリジンである。おのおの操作可能水準は、ポリマーのヒドロキシル基およびカルボキシル基と反応させそして二様の架橋を実施するために、一般に、少なくとも有効量がまたは化学量論的な量が添加されるように制御される。製造ラインで要請されるように短時間で反応を完結させるために、反応体の１つが過剰に使用される。架橋に際して、ジアルデヒドの１つの末端が基質上のヒドロキシ官能基、例えばセルロースのジオール基と反応し、そして他の末端がポリマー中に含められているポリ（ビニルアルコール）のヒドロキシル基と反応する。架橋にとって好適なアルデヒドの例にはグルタルアルデヒドおよびグリオキサールがある。グリオキサールが使用される場合、それは典型的に、ヒドロキシル官能基の約２５〜１２５モル％、好ましくは５０〜１００モル％の水準で添加される。
【００２７】
ポリアルデヒドに関する１例はグリオキサールまたはグルタルアルデヒドのようなジアルデヒドである。この化学物質のアルデヒド官能基の１つは、ポリヒドロキシ部分の隣接するヒドロキシ基と反応して、２つの新たな共有結合を形成するであろう。他のアルデヒド基は他の１つのポリ（ビニルアルコール）を含む鎖の隣接する２つのヒドロキシ基と反応することができ、あるいは基質上のある官能基、例えば類似する環状アセタール結合になるセルロースのジオール基と反応するであろう。いずれにしても、ポリマーは架橋して、耐水性または応用上所望の他の特性を有する物質を生成するであろう。
【００２８】
側鎖カルボキシル官能基を含むポリマーの架橋を実施するために使用することができる数々の多官能性アジリジニル組成物がある。多官能性アジリジンの代表例はＵＳ４,２７８,５７８および４,６０５,６９８中に記載されておりまた参照によって本記載に加入されている。これらの多官能性アジリジン架橋剤は１分子あたり３〜５個の窒素原子を有するアジリジン化合物およびＮ−アミノエチル−Ｎ−アジリジルエチルアミン、Ｎ,Ｎ−ビス−２−アミノプロピル−Ｎ−アジリジルエチルアミン、Ｎ−３,６,９−トリアザノニルアジリジン、および登録商標Ｎeocryl ＣＸ100 の下で販売されている３官能性アジリジン架橋剤のようなＮ−（アミノアルキル）アジリジンである。他の例には、グリセリンと３モルのプロピレンオキサイドとの付加物のトリアクリレートのトリスアジリジンのようなアルコキシル化ポリオールのジアクリレートおよびトリアクリレートのビスアジリジンおよびトリスアジリジン；トリメチロールプロパンと３モルのエチレンオキサイドとの付加物のトリアクリレートのトリスアジリジンおよびペンタエリスリトールと４.７モルのプロピレンオキサイドとの付加物のトリアクリレートのトリスアジリジンがある。
【００２９】
ポリマーの二様の架橋の特質は、２０〜４０℃の適切な周囲硬化温度範囲内で著しい硬化を実施するのに重要である。硬化を実施する際、エマルジョンから水をフラッシュし次いで硬化を実施するように条件が制御される。水は周囲圧力および減圧下で６０〜８０℃の温度でフラッシュされそして生成物は熱源から取り出され、またさらに加熱することなく硬化が実施される。ポリマーは典型的に数秒以内に硬化する。
【００３０】
理論によって束縛されるのは望まないが、１つまたはそれ以上の硬化化学の組み合わせによって、可使時間に関して安定な処方物を与えまた目標とする性能要求に合格する系の製造が可能になる。背景技術で用いられる他の多くの技術を水担持性の系に転換するのは困難であり、高価な架橋剤を有効な方法に組み込むことは困難でありまた処方物は限られた可使時間を有する。これらの方法は相互に干渉せずまたそれらの水準はいずれも不安定性に寄与する水準を越えない。各々の架橋剤の水準そのものは目標の性能水準に到達するのに不十分であるが、組み合わせの目標は達成される。以下の実施例は本発明の好ましい実施例を説明するためであり、また本発明の範囲を限定するとの意図にはない。計算を容易にするために、モノマー反応体はポリマー中に同一重量存在すると仮定する。
【００３１】
【実施例】
実施例１
ポリ（ビニルアルコール）の存在でのビニルアセテート／エチレン／アクリル酸ポリマーの調製
１ガロンの加圧反応器に、脱イオン水６００ｇ、Ａirvol 523 ポリ（ビニルアルコール）の１０％水溶液４５０.９ｇ、第２級アルコールエトキシレートの８０％水溶液３７.５ｇ、リン酸の１５０％水溶液１.５ｇ、硫酸第２鉄アンモニウムの１％水溶液４.８ｇおよびビニルアセテート１５００ｇを装入した。反応器を窒素でパージし、９００ｒｐｍまで撹拌しそして５００ｇのエチレンを反応器に装入した。温度を３０℃に調節した。
ｔ−ｂｈｐの１％水溶液のディレイを０.４ml／分で開始し、またナトリウムホルムアルデヒドスルホキシレートの１０％水溶液のディレイ（delay）を０.５ml／分で開始した。反応開始後５分して、ビニルアセテート中のアクリル酸（ビニルアセテート３１９.０ｇ中のアクリル酸１１８.５ｇ）３７５ｇのディレイを１.５ml／分で開始した。温度を１時間にわたって５５℃まで直線的に上昇した。追加のエチレン５０.０ｇをモノマーのディレイに際して添加したが、これを完了するのに全体で４時間かかった。
ｔ−ｂｈｐの７％水溶液を使用して残留するビニルアセテートを転化した。反応物を冷却させた。固形物は５７.６％であり、３号ＬＶスピンドルによる６０ｒｐｍでの粘度は７９０ｃｐｓであった。ポリマーのＴｇは−７.６℃であった。
【００３２】
実施例２
ビニルアセテート／エチレン／アクリル酸ポリマーの二様の架橋
このエマルジョン１００ｇに、脱イオン水４５.１ｇを添加した。次いで、グリオキサール（４０％水溶液）を添加し、続いてＣＸ−１００（活性成分１００％）１.５ｇを添加した。こうすると、この処方物は不織布基礎原料上にいつでもプリントできた。この処方物は、類似の乾燥条件下で引っ張り性能をなんら与えない、例えばＮ−メチロールアクリルアミドをベースとする標準的な熱活性化系によって得られるものに似た不織布基礎原料に引っ張り性能を与える。
【００３３】
実施例３
ポリ（ビニルアルコール）の存在でのアクリルエステル／アクリル酸ポリマーの調製
実施例１のエマルジョン系の別な例は、ポリマー主鎖がアクリルであるものである。２Ｌの反応器に脱イオン水３４６.０ｇ、Ａirvol 205 ポリ（ビニルアルコール）の１０％水溶液２６５.８ｇ、Ａirvol 502 ポリ（ビニルアルコール）の１０％水溶液８８.０ｇ、酢酸１.６ｇ、７０％ｔ−ｂｈｐ １.１ｇ、硫酸第２鉄アンモニウムの１％水溶液２.５ｇ、およびモノマー予備混合物２１７.０ｇ（エチルアクリレート７４３.１ｇ、メチルメタクリレート２５４.７ｇ、メタクリル酸５０.０ｇおよびＮ−ドデシルメルカプタン６.６ｇ）を装入した。反応器を５３℃に加熱しそして５％ナトリウムホルムアルデヒドスルホキシレートの０.３５ml／分の還元性ディレイおよび５％ｔ−ｂｈｐの０.３ml／分の酸化性ディレイを用いて反応を開始した。すべてのモノマーを添加した後、反応を１時間継続し、次いで放冷した。このポリマーのＴｇは８.２℃であり、固形物が４９.１％であり、また粘度は３９４ｃｐｓであった。
【００３４】
実施例４
アクリルエステル／アクリル酸ポリマーの二様の架橋
実施例３のラテックスを実施例２での実施例１のエマルジョンポリマーと同様に希釈した。一層特定的に、エマルジョンを固形物２０.０％まで希釈しそしてグリオキサールの４０％水溶液７.５ｇおよびＣＸ−１００ １.５ｇで処理した。実施例２の条件下で架橋を実施した。
【００３５】
比較例４
架橋可能な単一エマルジョンポリマー
カルボン酸官能基を取り込ませた実施例１のポリマーは、いろいろな量のジルコニウムアンモニウムカーボネートまたは亜鉛アンモニウムカーボネートで処理するときに低温硬化をなんら示さなかった。このポリマーは加熱するときに相当程度の硬化をもたらした。しかしながら、カルボン酸基源としてカルボキシエチルアクリレートを使用することにより酸官能基をポリマー主鎖から離して再び位置づけるときでさえ、この系は重金属塩によって低温硬化を依然としてかなりの水準で生じなかった。
【００３６】
【発明の効果】
ビニルアセテートをベースとしまたすべてがアクリルのエマルジョンには、上記した二様に硬化する機能によって室温硬化特性を付与することができる。架橋可能な単一の官能基は、カルボキシル基と反応されたアジリジニル基をベースとしようと、ヒドロキシル基と反応されたアルデヒド基をベースとしようと、効率性は著しく劣る。